(57)【要約】【課題】  コーヒー、醤油などが付着した時や、マジック（登録商標）、クレヨンなどで汚れた際には、素早く拭き取れるようにする。【解決手段】  メラミン樹脂化粧板、ポリエステル化粧合板の表面に、四フッ化エチレン共重合物を主成分とするフッ素樹脂を塗布する。表面が四フッ化エチレン共重合物を主成分とするフッ素樹脂で被覆されると、低表面自由エネルギー効果により汚染物質の付着量が大きく低減する。そのため、撥水性、撥油性、防汚性などが向上する。【選択図】  なし【特許請求の範囲】
【請求項１】
熱硬化性樹脂化粧板の表面が、四フッ化エチレン共重合物を主成分とするフッ素樹脂で被覆されてなることを特徴とする払拭性化粧板。
【発明の詳細な説明】
【技術分野】
【０００１】
本発明は表面がフッ素樹脂で被覆された化粧板に係り、より詳しくは、表面が、四フッ化エチレン共重合物を主成分とするフッ素樹脂で被覆された払拭性化粧板に関する。
【背景技術】
【０００２】
これまで、テーブル、カウンター、デスクなどの水平面用途や、壁、パーティションなどの垂直面用途に使用される熱硬化性樹脂化粧板、及び化粧合板が知られている。熱硬化性樹脂化粧板には、メラミン樹脂化粧板、ジアリルフタレート樹脂化粧板などがあり、化粧合板としてはポリエステル化粧合板がある。
【特許文献１】特開２００１−２４６７０３号公報
【特許文献２】特開２００１−２４８０９５号公報
【特許文献３】特開２００１−２４８０９６号公報
【発明の開示】
【発明が解決しようとする課題】
【０００３】
しかしながら、ＪＩＳＫ６９０２の「熱硬化性樹脂化粧板の試験方法」に基づいて耐汚染性試験を行い、結果的に異常なし、或いは軽微な変化であったとしても、実用面では、コーヒー、醤油などが付着した時や、マジック（登録商標）、クレヨンなどで汚れた際には簡単に除去できず、素早く拭き取りたいという要望を充分に満たすものではなかった。
【０００４】
特に化粧表面にエンボス加工が施されている場合は、力を入れて布等で擦る必要があり、たとえ表面がフラットであっても、その表面は金属プレートの超微細な面が転写されたものであることから容易に汚れを除去できるというものではなかった。
【０００５】
かような問題を解消するにあたり、熱硬化性樹脂よりなる樹脂液に撥水剤を添加して表面紙や化粧紙に含浸する方法が先行技術として開示されている（例えば、特開２００１−２４６７０３、特開２００１−２４８０９５、特開２００１−２４８０９６など）が、これらの方法では、撥水剤が紙中に浸透していき、熱圧成形後には撥水剤の表面付着量が少なくなり、払拭性が充分に発揮されず、払拭性を向上させようとして添加量を多くすると、熱圧成形後、化粧板の表面がまだら模様になることがあった。
【課題を解決するための手段】
【０００６】
本発明はかかる状況に鑑み検討されたもので以下のことを特徴とするものである。すなわち、請求項１に記載の発明は、熱硬化性樹脂化粧板の表面が、四フッ化エチレン共重合物を主成分とするフッ素樹脂で被覆されてなることを特徴とする払拭性化粧板である。
【発明の効果】
【０００７】
本発明の払拭性化粧板は、表面が四フッ化エチレン共重合物を主成分とするフッ素樹脂で被覆され、低表面自由エネルギー効果により汚染物質の付着量が大きく低減する。そのため、撥水性、撥油性、防汚性などが向上する。
【０００８】
また、醤油、油、化粧品、マジック（登録商標）、クレヨンなどの汚染物質が付着しにくく、このような汚染物質が付着したとしても、汚れを除去するための労力や手間も余り要さず、からぶき又は水洗いにより清掃で簡単に楽に容易に汚染物質を除去することができ、実用面で非常に都合がよい。従って、本発明の払拭性化粧板は、トイレ、キッチン、家具などの垂直面等に広く活用することができる。以下、本発明について詳細に説明する。
【発明を実施するための最良の形態】
【０００９】
本発明に係る化粧板を樹脂含浸化粧紙、基材、必要に応じて樹脂含浸表面紙が熱圧一体化された通常公知の化粧板が用いられ、化粧紙や表面紙などに適用される熱硬化性樹脂についてはジアリルフタレート樹脂、不飽和ポリエステル、アミノ−ホルムアルデヒド樹脂、あるいはこれらの混合物などが例示されるが、耐熱性、耐摩耗性などの表面物性の面からアミノ−ホルムアルデヒド樹脂を用いるのがとりわけ好ましい。
【００１０】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、エチルアルコールなどの低級アルコ−ルによるエ−テル化、パラトルエンスルホンアミドなどの可塑化を促す反応性変性剤で変性されたものが適用でき、中でも耐熱性に優れるメラミン−ホルムアルデヒド樹脂が好ましい。
【００１１】
化粧紙は、坪量が２０〜２００ｇ／ｍ2で、着色、あるいは印刷により各種の模様を施したものが用いられ、表面紙は坪量が１６〜４０ｇ／ｍ2で、熱圧成形後透明になるものが用いられる。
【００１２】
基材としては、ＭＤＦ（中密度繊維板）、パーティクルボード、合板などの木質系基材や、化粧板用として供されるクラフト紙、不織布、クロスなどに、フェノール樹脂、不飽和ポリエステル樹脂、アミノ−ホルムアルデヒド樹脂などの熱硬化性樹脂からなる樹脂液を含浸し、乾燥した樹脂含浸コア紙が用いることができ、とりわけ、強度、耐熱性などに優れるメラミン−ホルムアルデヒド樹脂やフェノール樹脂が好ましい。
【００１３】
これらの基材の他、無機質繊維からなるシート、不織布、クロスなどに不燃性を付与した樹脂液を含浸し、乾燥した無機質基材樹脂含浸コア紙を採用してもよい。
【００１４】
樹脂含浸コア紙に適用するフェノール樹脂はフェノール類とアルデヒド類とをフェノール性水酸基１モルに対してアルデヒド類を１〜１．３モルの割合で塩基性触媒下にて反応させることにより得ることができ、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
【００１５】
無機質繊維からなるシート、不織布、クロスなどに含浸する際に用いる樹脂液は、前述のアミノ−ホルムアルデヒド樹脂、とりわけメラミン−ホルムアミド樹脂、フェノール樹脂と水酸化アルミニウム、炭酸カルシウム、シリカなどの無機質粒子を主成分とする充填材を加えたものが好適である。
【００１６】
本発明で用いる四フッ化エチレン共重合物を主成分とするフッ素樹脂としては、市販品としてはエフトーンＡＴ−１００（ダイキン工業株式会社製）が挙げられる。化粧板、化粧合板の表面への塗布量は５０〜２００ｇ／ｍ２とするのが好ましく、下限に満たないと払拭効果が少なく、上限を超えると膜厚が大きくなり化粧層の鮮明性がおとりやすくなる。また室温乾燥よりも加熱硬化させるのが好ましく、温度は１３０〜１８０℃、時間は１０〜３０分程度でよい。以下、本発明について、実施例、比較例を挙げてより詳細に説明する。
【実施例１】
【００１７】
メラミン樹脂含浸化粧紙１枚とフェノール樹脂含浸紙４枚を積層し、熱圧一体化させた表面艶有りメラミン樹脂化粧板の表面に、四フッ化エチレン共重合物を主成分とするフッ素樹脂として、エフトーンＡＴ−１００（ダイキン工業株式会社製）を採用し、下記配合の組成物に調整した後、乾燥後の塗布量が１００ｇ／ｍ２となるように塗布し、１３０℃で１０分加熱して払拭性メラミン樹脂化粧板を得た。
組成物
エフトーンＡＴ−１００                                  ３０．７重量部
（ダイキン工業株式会社製）
硬化剤（サイメル３０３、日本サイテック製）              １７．５重量部
溶剤（酢酸ブチル）                                      ５０．７重量部
触媒（キャタリスト６００３Ｂ、三井化学製）                １．１重量部
【実施例２】
【００１８】
ジアリルフタレートポリマーと不飽和ポリエステル樹脂を含むジアリルフタレート系樹脂含浸化粧紙１と、不飽和ポリエステル樹脂を主な成分とする樹脂液を含浸し、乾燥させた不飽和ポリエステル樹脂含浸コア紙を２枚積層し、熱圧一体化させたジアリルフタレート系樹脂化粧板の表面に、実施例１と同様にエフトーンＡＴ−１００を塗布し、乾燥させて払拭性ジアリルフタレート系樹脂化粧板を得た。
【実施例３】
【００１９】
フィルム成形法で得られたポリエステル化粧合板の表面に、実施例１と同様にエフトーンＡＴ−１００を塗布し、乾燥させて払拭性ポリエステル化粧合板を得た。
【００２０】
比較例１
実施例１にてフッ素樹脂が未塗布の表面艶ありメラミン樹脂化粧板を得た。
【００２１】
比較例２
実施例１において、エフトーンＡＴ−１００に代わりに、フッ素系ポリマーを主成分とするフッ素樹脂エマルジョン（エフトーンＴＺＷ−４０１  ダイキン工業株式会社製）を用いた以外は同様に実施した。
【００２２】
比較例３
実施例１においてフッ素樹脂の塗布量を３００ｇ／ｍ２とした以外は同様に実施した。
【００２３】
比較例４
実施例１においてフッ素樹脂の塗布量を２０ｇ／ｍ２とした以外は同様に実施した。
評価結果を表１に示す。
【００２４】
【表１】
2007247271.tif 000002
【００２５】
評価方法は以下の通りとした。
〔払拭性〕油性マジック（商品名マッキー  ゼブラ株式会社製）を用いて化粧表面に筆記し乾燥させた後、ウエスにて空拭きを行う。この試験を繰り返し行い、拭き取りができなくなるまでの回数について評価した。
〔接触角〕化粧表面にスポイトで水滴、油滴（オレイン酸）を落とし、その際の接触角を接触角測定装置（ＦＡＣＥ  ＣＡ−Ｘ  協和界面科学株式会社製』を用いて測定した。
〔密着性〕カッターにて化粧表面に２ｍｍ角×１００個の切り込みを入れた後、粘着テープ゜にて表面引っ張りを行い払拭性の効果が持続しているか油性マジック拭き取り試験にて評価した。効果が持続しているものについては〇、持続してないものについては×とした。
〔乾燥性〕１３０℃にて１０分乾燥させた後、硬化しているかどうかを手触にてベタツキが残るかどうかを評価。ベタツキがないものについては〇、ベタツキが残ったものについては×とした。